【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、
前記無機酸化物微粒子の含有率Ｙ（質量％）が２質量％以下である合成樹脂部を構成する合成樹脂がポリエチレンテレフタレートであり、
前記マルチフィラメント糸を構成する単糸の長手方向に対する横断面形状が下記（１）〜（５）を満足することを特徴とするマルチフィラメント糸。
（１）前記横断面における無機酸化物微粒子の含有率Ｘ（質量％）が２＜Ｘ≦１０である合成樹脂部の形状が、前記単糸の中心側から外周側へ放射状に向かう６〜２０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
【請求項２】
無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、
前記無機酸化物微粒子の含有率Ｙ（質量％）が２質量％以下である合成樹脂部を構成する合成樹脂がポリエチレンテレフタレートであり、
前記マルチフィラメント糸を構成する単糸の長手方向に対する横断面形状が下記（１）〜（６）を満足することを特徴とするマルチフィラメント糸。
（１）前記横断面における無機酸化物微粒子の含有率Ｘ（質量％）が２＜Ｘ≦１０である合成樹脂部の形状が、前記単糸の中心側から外周側へ放射状に向かう６〜２０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）単糸の外周形状が円形。
（６）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
【請求項３】
前記無機酸化物微粒子の含有率Ｘ（質量％）が２＜Ｘ≦１０である合成樹脂部を構成する合成樹脂が、ポリエチレンテレフタレートである請求項１又は２に記載のマルチフィラメント糸。
【請求項４】
前記無機酸化物微粒子の含有率Ｘ（質量％）が２＜Ｘ≦１０である合成樹脂部と前記無機酸化物微粒子の含有率Ｙ（質量％）が２質量％以下である合成樹脂部との質量比が３０／７０〜９０／１０である請求項１〜３のいずれか１項に記載のマルチフィラメント糸。
【請求項５】
請求項１〜４のいずれか１項に記載のマルチフィラメント糸からなる織編物。
【請求項６】
カバーファクター（ＣＦ）が、１０００〜３５００である請求項５に記載の織物。
【請求項７】
カバーファクター（ＣＦ）が、５００〜２５００である請求項５に記載の編物。
【請求項８】
クーリング性（ＣＴ）が２．０以上である請求項５〜７のいずれか１項に記載の織編物。
【請求項９】
紫外線防止指数（ＵＰＦ）が３０以上である請求項５〜８のいずれか１項に記載の織編物。
【請求項１０】
下記式（Ｉ）で表される防透性低下度（ＴＦ）が８．０％以下である請求項５〜９のいずれか１項に記載の織編物。
【数１】
2018024970.tif 000001
【手続補正２】
【補正対象書類名】明細書
【補正対象項目名】００１０
【補正方法】変更
【補正の内容】
【００１０】
本発明者らは、上記図２（ｂ）に示す複合繊維は、無機酸化物微粒子を高濃度に含む合成樹脂部１１の横断面形状が直線状であることから、合成樹脂部１１に入射した太陽光の反射が単純になり、拡散反射が十分に起こらないことが推測され、湿潤時の透け防止性が不十分となることを突き止めた。さらに、繊維の横断面形状において、特定の横断面形状とすることにより、湿潤時の透け防止性能を特別顕著に向上させることを初めて見出し、本発明に到達した。すなわち、本発明は以下の（１）〜（１０）を要旨とするものである。
【手続補正３】
【補正対象書類名】明細書
【補正対象項目名】００１１
【補正方法】変更
【補正の内容】
【００１１】
（１）無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、前記無機酸化物微粒子の含有率Ｙ（質量％）が２質量％以下である合成樹脂部を構成する合成樹脂がポリエチレンテレフタレートであり、前記マルチフィラメント糸を構成する単糸の長手方向に対する横断面形状が下記（ｉ）〜（ｖ）を満足することを特徴とするマルチフィラメント糸。
（ｉ）前記横断面における無機酸化物微粒子の含有率Ｘ（質量％）が２＜Ｘ≦１０である合成樹脂部の形状が、前記単糸の中心側から外周側へ放射状に向かう６〜２０個の葉部を含む多葉形状。
（ｉｉ）前記葉部の外周側の先端部が曲線形状。
（ｉｉｉ）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（ｉｖ）前記単糸の中心から前記単糸の外周までの距離（μｍ）に対する、前記単糸の外周から前記葉部までの最短距離（μｍ）の平均比率が１０％以下。
（ｖ）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
（２）無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、前記無機酸化物微粒子の含有率Ｙ（質量％）が２質量％以下である合成樹脂部を構成する合成樹脂がポリエチレンテレフタレートであり、前記マルチフィラメント糸を構成する単糸の長手方向に対する横断面形状が下記（ｉ）〜（ｖｉ）を満足することを特徴とするマルチフィラメント糸。
（ｉ）前記横断面における無機酸化物微粒子の含有率Ｘ（質量％）が２＜Ｘ≦１０である合成樹脂部の形状が、前記単糸の中心側から外周側へ放射状に向かう６〜２０個の葉部を含む多葉形状。
（ｉｉ）前記葉部の外周側の先端部が曲線形状。
（ｉｉｉ）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（ｉｖ）前記単糸の中心から前記単糸の外周までの距離（μｍ）に対する、前記単糸の外周から前記葉部までの最短距離（μｍ）の平均比率が１０％以下。
（ｖ）単糸の外周形状が円形。
（ｖｉ）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
（３）前記無機酸化物微粒子の含有率Ｘ（質量％）が２＜Ｘ≦１０である合成樹脂部を構成する合成樹脂が、ポリエステルである（１）又は（２）に記載のマルチフィラメント糸。
（４）前記無機酸化物微粒子の含有率Ｘ（質量％）が２＜Ｘ≦１０である合成樹脂部と前記無機酸化物微粒子の含有率Ｙ（質量％）が２質量％以下である合成樹脂部との質量比が３０／７０〜９０／１０である（１）〜（３）のいずれかに記載のマルチフィラメント糸。
（５）（１）〜（４）のいずれかに記載のマルチフィラメント糸からなる織編物。
（６）カバーファクター（ＣＦ）が、１０００〜３５００である（５）に記載の織物。
（７）カバーファクター（ＣＦ）が、５００〜２５００である（５）に記載の編物。
（８）クーリング性（ＣＴ）が２．０以上である（５）〜（７）のいずれかに記載の織編物。
（９）紫外線防止指数（ＵＰＦ）が３０以上である（５）〜（８）のいずれかに記載の織編物。
（１０）下記式（Ｉ）で表される防透性低下度（ＴＦ）が８．０％以下である（５）〜（９）のいずれか１項に記載の織編物。
【数１】
2018024970.tif 000002
【手続補正４】
【補正対象書類名】明細書
【補正対象項目名】００２６
【補正方法】変更
【補正の内容】
【００２６】
図１（ｈ）に例示するように、葉部のそれぞれが全周において互いに分離されていることが必要である。
【手続補正５】
【補正対象書類名】明細書
【補正対象項目名】００３０
【補正方法】変更
【補正の内容】
【００３０】
本発明において、葉部形状は、先端部が曲線形状であれば特に限定されず、曲線形状である先端部以外に直線部を有していてもよいし、全体が曲線形状であってもよい。互いに分離して存在する場合には、図１（ｈ）に例示する、略半円形又は略半楕円形からなる先端部と直線部を有する形状や、全体が曲線形状である略倒披針形が挙げられる。なお、葉
部は、例えば、略倒披針形、略半楕円形、略半円形、略直線部における各辺が滑らかである必要はない。